(57)【要約】      （修正有）【課題】リン酸エステル系の流体圧流体へと曝露される流体圧システム内の部品について、表面電流による劣化の速度を低減するための方法、システム、流体圧流体、及び添加物を提供する。【解決手段】流体圧システムに使用するための流体圧流体であって、リン酸エステル系の化合物と、レドックス対とを含有し、レドックス対が、流体圧流体中の酸化電流及び還元電流の何れにも優先的経路をもたらすように選択される。また、レドックス対が、メタロセン対を含む流体圧流体。【選択図】なし【特許請求の範囲】
【請求項１】
流体圧システムに使用するための流体圧流体であって、
リン酸エステル系の化合物と、
レドックス対と
を含有する流体圧流体。
【請求項２】
レドックス対が、流体圧流体中の酸化電流及び還元電流の何れにも優先的経路をもたらすように選択される、請求項１に記載の流体圧流体。
【請求項３】
レドックス対が、メタロセン対を含む、請求項１又は２に記載の流体圧流体。
【請求項４】
レドックス対が、式：Ｍ（Ａｒ）２＋／０［式中、Ｍは遷移金属であり、Ａｒはアリール化合物である］を有するサンドイッチ化合物を含む、請求項１から３に記載の流体圧流体。
【請求項５】
レドックス対が、式：Ｍ（Ｃｐ）２＋／０［式中、Ｍは遷移金属であり、Ｃｐはシクロペンタジエン含有化合物である］を有するメタロセン対を含む、請求項１から４に記載の流体圧流体。
【請求項６】
遷移金属が、Ｆｅ、Ｃｏ、Ｍｎ、Ｃｒ、Ｎｉ、及びＶからなる群から選択される、請求項５に記載の流体圧流体。
【請求項７】
レドックス対が、Ｆｅ（シクロペンタジエン）２＋及びＦｅ（シクロペンタジエン）２０；Ｆｅ（ペンタメチルシクロペンタジエン）２＋及びＦｅ（ペンタメチルシクロペンタジエン）２０；Ｎｉ（シクロペンタジエン）２＋及びＮｉ（シクロペンタジエン）２０；Ｃｏ（シクロペンタジエン）２＋及びＣｏ（シクロペンタジエン）２０；デカメチルフェリシニウム＋及びデカメチルフェロセン０；Ｆｅ（ペンタメチルシクロペンタジエン）２＋及びＦｅ（ペンタメチルシクロペンタジエン）２０からなる群から選択される、請求項１から５に記載の流体圧流体。
【請求項８】
リン酸エステル系の流体圧流体と、
レドックス対と
を含む流体圧システム。
【請求項９】
前記レドックス対が、流体圧システム内の酸化電流及び還元電流の何れにも優先的経路をもたらすように選択される、請求項８に記載のシステム。
【請求項１０】
レドックス対が、メタロセン対を含む、請求項８又は９に記載のシステム。
【発明の詳細な説明】
【技術分野】
【０００１】
本開示は一般に流体圧システムの分野に関する。より具体的には、本発明は、流体圧システム内で生じる、界面動電的に駆動されるプロセスを緩和するための方法及び添加物に関する。
【背景技術】
【０００２】
宇宙船業界が、炭化水素系の流体圧流体（作動流体）から、リン酸エステル系の流体圧流体へと移行するにつれ、炭化水素系の流体圧流体を用いれば信頼できる形で作動していた油圧部品（例えば、弁）が、運転中に早期に劣化することが明らかとなった。リン酸エステル系の流体圧流体の使用が、弁部品のエロージョンに寄与し、許容されない弁性能（例えば、漏洩弁）をもたらしうると考えられる。流体圧システム内で弁の故障を引き起こす因子の解析により、界面動電的に駆動される腐食が、顕著な寄与因子であることが明らかとなった。この腐食は、弁表面から流体圧流体中へと伸展する、電気二重層内の「電荷スイーピング」により誘導され、弁と流体圧流体との間で駆動される電気化学的電流を結果としてもたらす。「電荷スイーピング」という用語は、弁表面に位置する流体圧流体中又は流体圧流体外に大量の電荷を布置することを意味すると理解される。従って、炭化水素系の流体圧流体を、リン酸エステル系の流体圧流体で置きかえると、電気二重層を改変して、大きな電気化学的電流を生成させ、このため、より顕著な腐食を発生させるという、所望されない帰結がもたらされる。
【０００３】
所与の流体圧流体速度分布について、界面動電的に駆動される電流の大きさは、電気二重層内の電荷の量、及び電気二重層内の電荷分布の、流体圧流体中の速度プロファイルとの重複により主に決定される。新たな流体圧システムデザインでは、より高い圧力、並びにより迅速な運転のためにデザインされた、より先進的でよりコンパクトな弁構造を使用するので、結果として得られる、より小さな弁形状内のより大きな流体圧流体速度は、実質的により大きな、界面動電的に駆動される表面電流密度を発生させる。
【０００４】
従って、弁形状がより拘束的となり、流体圧システム内の油圧運転圧力が増大すると、市販されるリン酸エステル系の流体圧流体は、流体圧流体の添加物を伴ってもなお、流体圧流体及び流体圧流体の添加物自体で、界面動電的に駆動される表面電流を低減することが不可能である。
【０００５】
従って、現今の流体圧システム内の運転圧力と関連する、界面動電的に駆動される表面電流をさらに低減するのに一助となりうる添加物を開発することが必要とされている。
【発明の概要】
【０００６】
本開示は、リン酸エステル系の流体圧流体へと曝露される流体圧システム内の部品のために、表面電流に誘導される劣化の速度を低減するための方法であって、レドックス対を流体圧流体へと添加する工程を含む方法に関する。選択されるレドックス対は、流体圧システム内の酸化電流及び還元電流の何れにも優先的経路をもたらす。表面電流による劣化には、例えば、腐食及び沈着を含め、流体圧システム部品の表面に生じる任意の有害な変化が含まれる。沈着は、めっき沈着を包含すると理解される。
【０００７】
本開示は、リン酸エステル系の流体圧流体と、流体圧システム内の酸化電流及び還元電流の何れにも優先的経路をもたらすように選択されるレドックス対とを含む流体圧システムにもさらに関する。
【０００８】
本開示は、流体圧システムにおいて用いられる流体圧流体であって、リン酸エステル系の化合物と、レドックス対とを含む流体圧流体にもさらに関する。より具体的には、レドックス対は、流体圧流体中の酸化電流及び還元電流の何れにも優先的経路をもたらすように選択される。
【０００９】
さらにまた、本開示は、流体圧流体のための添加物であって、レドックス対を含む添加物も対象とし、より具体的には、レドックス対を含む添加物であって、リン酸エステル系の流体圧流体のための添加物も対象とする。添加物は、流体圧システム内の酸化電流及び還元電流の何れにも優先的経路をもたらすように選択されるレドックス対を含む。
【００１０】
添加物を流体圧システムへと添加する結果として、腐食の一因となる電流及び薄膜形成の一因となる電流の何れもが、添加物を伴わない基準運転時に生じる、それぞれの酸化電流値及び還元電流値のうちの小さな割合（約２．５％未満）まで低減される。従って、本開示の態様は、流体圧システム部品の劣化と関連する、界面動電的に駆動される表面電流を最小化する結果として、公知の流体圧流体系内の既存の反応経路を介するのではなく、添加物（すなわち、添加されるレドックス対）によりもたらされる所望のレドックス反応を介する、表面電流の「シャント」をもたらす。従って、本開示の方法、システム、流体圧流体、及び添加物によれば、界面動電的に駆動される流体圧システム内の油圧部品表面の腐食速度及び沈着速度が有意に低減される。
【００１１】
本開示の態様は、メタロセン対を含むレドックス対を含む。さらに、本開示の態様は、一般式：Ｍ（Ａｒ）２＋／０［式中、Ｍは遷移金属である。有用な遷移金属には、例えば、Ｃｒ、Ｆｅ、Ｃｏ、Ｎｉ、Ｐｂ、Ｚｒ、Ｒｕ、Ｒｈ、Ｓｍ、Ｔｉ、Ｖ、Ｍｏ、Ｗ、Ｚｎが含まれ、Ａｒはアリール化合物である］を有する化合物を含むレドックス対を含む。
【００１２】
本発明の別の態様によれば、レドックス対が、形式Ｍ（Ｃｐ）２＋／０［式中、Ｍは、遷移金属、例えば、Ｆｅ、Ｃｏ、Ｍｎ、Ｃｒ、Ｎｉ、Ｖであり、Ｃｐは、シクロペンタジエン含有化合物である］のメタロセン対を含む。有用なメタロセンレドックス対の非網羅的な列挙には、Ｆｅ（シクロペンタジエン）２＋及びＦｅ（シクロペンタジエン）２０；Ｆｅ（ペンタメチルシクロペンタジエン）２＋及びＦｅ（ペンタメチルシクロペンタジエン）２０；Ｎｉ（シクロペンタジエン）２＋及びＮｉ（シクロペンタジエン）２０；Ｃｏ（シクロペンタジエン）２＋及びＣｏ（シクロペンタジエン）２０；デカメチルフェリシニウム及びデカメチルフェロセン；Ｆｅ（ペンタメチルシクロペンタジエン）２＋及び（ペンタメチルシクロペンタジエン）２０が含まれる。
【００１３】
有用なシクロペンタジエンサンドイッチ型メタロセン化合物の非網羅的な列挙には、Ｆｅ（シクロペンタジエン）；Ｎｉ（シクロペンタジエン）；Ｃｏ（シクロペンタジエン）；Ｔｉ（シクロペンタジエン）；Ｃｒ（シクロペンタジエン）；Ｆｅ（ペンタメチルシクロペンタジエン）及びその帯電形態が含まれる。有用な混合シクロペンタジエニルサンドイッチ型メタロセン化合物には、Ｔｉ（Ｃ５Ｈ５）（Ｃ７Ｈ７）；並びに（Ｃ６）Ｆｅ（Ｃ５Ｈ５Ｐｈ）５及びその帯電形態が含まれる。
【００１４】
一般に入手可能なリン酸エステル系の流体圧流体は、トリアリールリン酸エステル、トリアルキルリン酸エステル、置換トリアリール／アルキルリン酸エステル、及びこれらの組合せを含めたリン酸ベースの化合物を含み、より具体的には、トリクレシルリン酸エステル；トリキシレニルリン酸エステル；トリアルキルフェニルリン酸エステル；イソプロピルフェニルリン酸エステル；イソプロピルフェニルジフェニルリン酸エステル；イソプロピルトリフェニルリン酸エステル；ジブチルフェニルリン酸エステル；トリブチルフェニルリン酸エステル；ジ（ｔｅｒｔ−ブチルフェニル）フェニルリン酸エステル；ｔｅｒｔ−ブチルフェニルリン酸エステル；ｔｅｒｔ−ブチルフェニルジフェニルリン酸エステル；ｔｅｒｔ−ブチルトリフェニルリン酸エステル、及びこれらの組合せを含む。
【００１５】
従って、本開示はさらに、上記で記載された流体圧システム、流体圧流体、又は添加物を含む対象、航空機、車両、並びに固定構造及び固定装置にも関する。
【００１６】
このように、本開示の変化形一般について記載してきたが、ここで、付属の図面を参照する。これらは必ずしも縮尺通りに描かれるわけではない。
【図面の簡単な説明】
【００１７】
【図１Ａ】変動する流体圧流体流の、近傍の表面における拡散電気二重層との重複についての概略図である。
【図１Ｂ】電気二重層内の電荷を示す概略図である。
【図１Ｃ】空間的に変動する流体圧流体流の、拡散電気二重層との重複を示す概略図である。
【図２】表面電流電荷の不平衡スイーピングを示す式を伴う概略図である。
【発明を実施するための形態】
【００１８】
本開示の添加物及び方法は、既存の市販されるリン酸エステル系の流体圧流体と共に用いられて、市販の流体圧流体が流体圧流体自体では提供できない流体圧システム部品の保護を提供する。従って、本開示の添加物及び方法は、既存のリン酸エステル系の流体圧流体と共に用いられると、現在入手可能でないか又は知られていない油圧弁及び流体圧システムの保護を提供する。本開示の態様は、界面動電的に駆動される表面電流であって、流体圧システム部品の劣化と関連する表面電流を最小化し、流体圧システム部品の劣化（例えば、沈着の形成又は腐食）を発生させる反応経路を介してではなく、所望のレドックス反応を介して「シャント」される、残留表面電流を結果としてもたらす。
【００１９】
本明細書で開示される手法は、空間的に変動するスイーピング電流の大きさを低減することにより、界面動電的に駆動される表面電流を低減する。本開示の方法は、界面動電的に駆動される表面電流に優先的経路をもたらすレドックス対添加物を使用する。レドックス対添加物は、現在公知のリン酸エステル系の流体圧流体が、特に、狭隘な形状において流速が大きくなるときに要請される保護を提供できない場合、既存の解決法による保護を補完して、腐食反応速度又はめっき反応速度を許容されるレベルまで低減する。
【００２０】
界面動電的に駆動される表面電流の由来は、図１Ａ〜Ｃ及び２の簡略化された図面を参照することにより理解することができる。図１Ａは、流体圧流体流が、大断面積の帯域１２から、はるかに小断面積の帯域１４へと移行する領域の拡大概略図により、界面動電的に駆動される表面電流を発生させうる構造の種類１０についての簡単な概略図を示す。この移行領域内で加速化されると、流体圧流体はまた、方向も変化させることに注意されたい。
【００２１】
図１Ｂで示される拡大概略図は、低イオン濃度の流体圧流体について、流体圧流体１６中の電気二重層を示す。ここで重要な特色は、表面１７から、特徴的な長さのスケールをδとする距離だけ流体圧流体中へと伸展する、拡散電気二重層領域１８の存在である。
【００２２】
図１Ｃは、界面動電的に駆動される表面電流の由来を概括する。図２において示される通り、正味電荷を伴う流体圧流体を通した（すなわち、流体圧流体の拡散電気二重層領域１８を通した）移行速度のために、流体圧流体エレメント内へとスイーピングされる正味電荷Ｊｓｗｅｐｔ｜ｘは、この流体圧流体エレメントからスイーピングされる正味電荷Ｊｓｗｅｐｔ｜ｘ＋Δｘと釣り合わない。結果として、式１
2015120969.tif 000002
［式中、Ｉｓｕｒｆ＋ｉｆｌｕｉｄは、それぞれ、表面における垂直電流及び流体圧流体中の垂直電流であり、併せて正味のスイーピング電荷を相殺する］において示される通り、流体圧流体流によりスイーピングされるこの正味電荷と釣り合うように、表面に対して垂直電流が創出される。典型的な対象の条件（流速及び流体圧流体イオン濃度）では、Ｉｓｕｒｆ＞＞ｉｆｌｕｉｄであり、式１は、式２：
2015120969.tif 000003
において示される通りに近似することができる。
【００２３】
この表面電流Ｉｓｕｒｆは、正味のスイーピング電荷Ｊｓｗｅｐｔ｜ｘ＋Δｘ−Ｊｓｗｅｐｔ｜ｘの極性に応じて、酸化電流の場合もあり、還元電流の場合もある。
【００２４】
炭化水素系の流体圧流体をリン酸エステル系の流体圧流体で置きかえた（リン酸エステル系の流体圧流体による可燃性の低減により動機づけられて）ところ、市販の航空機の流体圧システム内で、予測外の弁エロージョンが観察された。包括的な解析の後、リン酸エステル系の流体圧流体の初期品中のイオン濃度は、残念ながら、この場合、流体圧流体流速の変化が急速な（すなわち、空間的に変動する速度変化が大きな）領域において、弁の電気化学的腐食を生成させる、正味のスイーピング電流を最大化するのに（そして、結果として表面電流を最大化するのに）ほぼ完全に適することが結論付けられた。
【００２５】
これについてより定量的に記載するために、κ−１として表記されるデバイ長は、式３：
κ−１＝［（εｒεｏｋＢＴ）／（２ＮＡｅ２Ｉ）］０．５    式３
［式中、
Ｉは、電解質のイオン強度（モル／ｍ３）であり、
εｏは、真空の誘電率であり、
εｒは、誘電率であり、
ｋｂは、ボルツマン定数であり、
Ｔは、絶対温度（ケルビン）であり、
ＮＡは、アボガドロ数であり、
ｅは、電子の電荷である］
において示される通り、拡散電気二重層の物理的な長さのスケールを示す。
【００２６】
式３の鍵となる特色は、デバイ長が、流体圧流体のイオン強度であるＩの平方根の逆数に依存することである。従って、流体圧流体のイオン強度であるＩが低減されると、拡散電気二重層は、表面からさらに伸展して、流体圧流体速度が大きな領域と、より大きな程度で空間的に重複する。この因子は、拡散電気二重層内の正味電荷の大きさにより相殺され、拡散電気二重層内の正味電荷の大きさは、イオン強度が低減されると（表面における比電荷吸収を別とすれば）低下する。これらの相反する傾向：１）Ｉの低下に伴う、より大きな流体圧流体速度とのより大きな物理的な重複と、２）Ｉの低下に伴う電荷の低減とは、中程度のイオン強度において、最大の表面電流を発生させる。実際、かつて用いられた炭化水素油ベースの流体圧流体のイオン濃度は極めて低く、このため、電気二重層内の電荷は極めて微小であった。他方の極限において、イオン濃度が高い流体圧流体の電気二重層は、表面の極めて近傍の、はるかに低速度の領域内に局在化している。リン酸エステル系の流体圧流体のイオン強度は、所与の流体圧流体流の速度の変動に対して最大の表面電流を促す。
【００２７】
図２は、電荷スイーピングの不平衡が、空間的に変動する流体圧流体流場のために、補完的な表面電流を立ち上げることを示す。表面電流は、スイーピング電荷の正味の極性に応じて、電気化学的酸化又は電気化学的還元をもたらす。これらの反応は、反応分子種の溶解度に応じて、対応する腐食又はめっきを生成させうる。
【００２８】
これを認識して、リン酸エステル系の流体圧流体の処方業者／供給業者は、拡散電気二重層が表面近くで崩壊しうるように、イオンを流体圧流体中へと添加することにより、スイーピング電荷により誘導される表面電流を最小化し、電気二重層における電荷の、より大きな流体圧流体流速との重複を最小化しようと試みた。これにとどまらず、吸着した表面電荷を修飾することにより電気二重層内の電荷を低減した流体圧流体添加物は、正味のスイーピング電荷の量もさらに低減することができた。これらの２つの手法を展開するのに用いられた具体的な化学反応は、流体圧流体販売業者により機密とされているが、リン酸エステル系の流体圧流体の調合では、これらの２つの手法に一般に従って、弁エロージョンを、許容される値まで低減しようと試みていることが明らかである。
【００２９】
しかし、より近年における航空機用の流体圧流体系のデザインでは、より小さくより拘束的な弁形状及びより高いシステム圧力が実装され、きわめて重要な弁帯域において、大きな局所的速度変化がもたらされている。これもまた重要なことであるが、公表された研究は、リン酸エステル系の流体圧流体中で局所的速度遷移が大きいときは、表面電流が、酸化（腐食）電流から還元（めっき）電流へと極性を変化させることを示している。そして、これらの結果は、局所的速度勾配の強度が増大すると、還元電流がさらに増大することを示す。
【００３０】
拡散二重層の厚さをさらに低減するイオン添加物の開発的使用により、このスイーピング電荷ベースのめっき沈着又は腐食ベースのエロージョンを消失させる可能性は、イオン添加物が、リン酸エステル系の溶液中で、既にイオン添加物の溶解度の限界に達しているという事実のために現実的ではない。概念的には、拡散電気二重層内の電荷の大きさをさらに低減する（例えば、吸着した表面電荷を慎重に制御することにより）添加物を見出すことは可能であるが、このような緩和法は、結合した表面電荷が、流体圧流体化学反応に有意に依存するという事実を克服できない。リン酸エステル系の流体圧流体は、使用に伴う化学変化を顕示することが周知であり、拡散電気二重層内で極めて低い初期電荷を示す流体圧流体の二重層における電荷が、長期間、並びに最新及び新興の航空機運転と関連する、広範な運転条件にわたり低く維持されるという信頼を得ることが困難となっている。
【００３１】
高速度勾配の流動により誘導される表面電流により誘導される劣化（めっき又は腐食）を緩和するための本開示の手法は、先行技術の手法に対する代替的機構に基づく。開示される方法は、流体圧システム内の形状がますます小さくなり、流体圧システムをより高圧で運転しようとする要望が大きくなるにつれ、流動により誘導される表面電流を効果的に消失させるためにデザインされた公知の流体圧流体調合法が、最終的には、長期にわたる部品保護を信頼できる形で提供することができなくなることを認識する。代替法として、本開示は、界面動電的に誘導される表面電流による劣化を最小化する技法の改善を提起する。
【００３２】
一態様によれば、レドックス対を、流体圧流体へと添加する。鍵となる特徴として、レドックス対は、ちょうど、流体圧システム内の酸化電流と還元電流との合計が、足し合わされてほぼゼロとなる程度に、レドックス対の正味の反応がみられなくなる（又は正味の反応が少なくとも無視できる程度となる）ように、流体圧システム内の酸化電流及び還元電流の両方に優勢な反応経路をもたらす（すなわち、これらの電流は、流体圧システムの異なる領域内で駆動される）。
【００３３】
一態様によれば、レドックス対には、式Ｍ（Ｃｐ）２＋／０［式中、Ｍは、遷移金属（例えば、Ｆｅ、Ｃｏ、Ｍｎ、Ｃｒ、Ｎｉ、Ｖ）であり、Ｃｐは、シクロペンタジエン、又はシクロペンタジエンの変化形（例えば、ペンタメチルシクロペンタジエンなど）である］のメタロセン対が含まれる。メタロセン対の２つの具体的な例には、Ｆｅ（シクロペンタジエン）２＋及びＦｅ（シクロペンタジエン）２０、並びにデカメチル誘導体（例えば、Ｆｅ（ペンタメチルシクロペンタジエン）２＋及びＦｅ（ペンタメチルシクロペンタジエン）２０）が含まれる。比較的低い電位（例えば、Ｆｅ（シクロペンタジエン）２＋及びＦｅ（シクロペンタジエン）２０対（また、フェロセニウム及びフェロセン対としても公知である）では、飽和塩化第一水銀電極に対して約０．５Ｖ）における、一電子による可逆性の酸化／還元は、メタロセン対のきわめて重要な属性を表す。さらに、所与の遷移金属のレドックス電位は、メタロセン内のシクロペンタジエニル配位子上の置換基を修飾することにより調整することができる。ここで、カルボニル基、ニトリル基、ハロゲン基、又はニトロ基などの電子吸引基は、電位を陽極方向にシフトさせる。アルキル基、アルコール基、又はアミノ基などの電子放出基は、電位を陰極方向にシフトさせる。従って、メタロセンを体系的にデザインして、要請される表面電流保護をもたらすレドックス電位をもたらし、表面電流が、選択されたメタロセンレドックス対の電気化学的反応により優勢に担送されることを確保することができる。メタロセンの他に、サンドイッチ化学反応（マルチサンドイッチ化合物及びダブルサンドイッチ化合物を含めた）の拡張を含めた他の二価のレドックス対による化学反応も、本開示により想定される、さらなる潜在的に有用なレドックス対法を表す。ハーフサンドイッチ化合物の例は、式（Ｃ５Ｈ５）Ｃｏ（ＣＯ）２のシクロペンタジエニルコバルトジカルボニルである。
【００３４】
さらに、本開示の態様は、レドックス対として、式：Ｍ（Ａｒ）２＋／０［式中、Ｍは、遷移金属である。有用な遷移金属には、Ｃｒ、Ｆｅ、Ｃｏ、Ｎｉ、Ｐｂ、Ｚｒ、Ｒｕ、Ｒｈ、Ｓｍ、Ｔｉ、Ｖ、Ｍｏ、Ｗ、Ｚｎが含まれ、Ａｒは、アリール化合物である］のサンドイッチ化合物を含む。有用なシクロペンタジエンサンドイッチ型メタロセン化合物には、Ｆｅ（シクロペンタジエン）；Ｎｉ（シクロペンタジエン）；Ｃｏ（シクロペンタジエン）；Ｔｉ（シクロペンタジエン）；Ｃｒ（シクロペンタジエン）；Ｆｅ（ペンタメチルシクロペンタジエン）及びその帯電形態が含まれる。有用な混合シクロペンタジエニルサンドイッチ型メタロセン化合物には、Ｔｉ（Ｃ５Ｈ５）（Ｃ７Ｈ７）；並びに（Ｃ６）Ｆｅ（Ｃ５Ｈ５Ｐｈ）５及びその帯電形態が含まれる。
【００３５】
「置換基」、「基（radical）」、「基（group）」、「部分」、及び「断片」という用語は、互換的に用いることができる。
【００３６】
「Ｈ」という記号は、単一の水素原子を指し示し、「−Ｈ」という記号と互換的に用いることができる。「Ｈ」は、例えば、酸素原子へと接合して、「ヒドロキシ」基（すなわち、−ＯＨ）を形成することもでき、２つの「Ｈ」原子を炭素原子へと接合して、「メチレン」（−ＣＨ２−）基を形成することもできる。
【００３７】
「ヒドロキシル」及び「ヒドロキシ」という用語は、互換的に用いることができる。
【００３８】
置換基が、「置換されていてもよい」と記載される場合、置換基は、置換可能な位置に（１）置換されないか、又は（２）置換されるかの何れかでありうる。置換可能な位置が置換されない場合、デフォルト置換基は、Ｈである。
【００３９】
単数形の「ある（ａ）」及び「ある（ａｎ）」は、文脈により明確にそうでないことが指示されない限りにおいて、複数形の言及を包含しうる。
【００４０】
置換基内の炭素原子の数は、接頭辞「ＣＡ〜Ｂ」［式中、Ａは、置換基内の炭素原子の最小の数であり、Ｂは、置換基内の炭素原子の最大の数である］により示すことができる。
【００４１】
「ハロ」という用語は、フルオロ（−Ｆ）、クロロ（−Ｃｌ）、ブロモ（−Ｂｒ）、又はヨード（−Ｉ）を指す。
【００４２】
「アルキル」という用語は、１〜約１５個の炭素原子を含有する、直鎖状又は分枝状の非環状アルキル基を包含する。一部の実施形態では、アルキルは、Ｃ１〜１０アルキル基、Ｃ１〜６アルキル基、又はＣ１〜３アルキル基である。アルキルの例には、メチル、エチル、プロピル、イソプロピル、ブチル、イソブチル、ｔｅｒｔ−ブチル、ｓｅｃ−ブチル、ペンタン−３−イル（すなわち、
2015120969.tif 000004
）などが含まれるがこれらに限定されない。
【００４３】
「ヒドロキシアルキル」という用語は、１又は複数のヒドロキシル基で置換されたアルキルを包含する。ヒドロキシアルキルは、例えば、モノヒドロキシアルキル、ジヒドロキシアルキル、及びトリヒドロキシアルキルを包含する。ヒドロキシアルキルのより具体的な例には、ヒドロキシメチル、ヒドロキシエチル、及びヒドロキシプロピル（例えば、２−ヒドロキシプロパン−２−イル）が含まれる。
【００４４】
「ハロアルキル」という用語は、１又は複数のハロ基で置換されたアルキルを包含する。ハロアルキルの例には、モノハロアルキル、ジハロアルキル、及びトリハロアルキルが含まれる。モノハロアルキル基は、例えば、臭素原子、塩素原子、又はフッ素原子を有しうる。ジハロ基は、例えば、２つの同じハロ基を有する場合もあり、２つの異なるハロ基の組合せを有する場合もある。トリハロアルキル基は、３つの同じハロ基を有する場合もあり、３つの異なるハロ基の組合せを有する場合もある。ハロアルキルの非限定的な例には、フルオロメチル、ジフルオロメチル、トリフルオロメチル（又はＣＦ３）、ジフルオロエチル、トリフルオロエチル、ジフルオロプロピル、テトラフルオロエチル、ペンタフルオロエチル、ヘプタフルオロプロピル、クロロメチル、ジクロロメチル、トリクロロメチル、ジクロロエチル、トリクロロエチル、ジクロロプロピル、テトラクロロエチル、ペンタクロロエチル、ヘプタクロロプロピル、ジクロロフルオロメチル、ジフルオロクロロメチル、ブロモメチル、ジブロモメチル、トリブロモメチル、ヨードメチル、ジヨードメチル、及びトリヨードメチルが含まれる。
【００４５】
「アルコキシ」という用語は、ＲＯ−［式中、Ｒは、アルキルである］である。アルコキシ基の非限定的な例には、メトキシ、エトキシ、プロポキシ、及びｔｅｒｔ−ブチロキシが含まれる。「アルキロキシ」、「アルコキシ」、及び「アルキル−Ｏ−」という用語は、互換的に用いることができる。
【００４６】
「アルコキシアルキル」という用語は、ＲＯＲ−［式中、Ｒは、アルキルである］である。アルコキシアルキル基の例には、メトキシメチル、メトキシエチル、メトキシプロピル、エトキシエチル、及び２−メトキシプロパン−２−イルが含まれる。「アルコキシアルキル」及び「アルキル−Ｏ−アルキル」という用語は、互換的に用いることができる。
【００４７】
「シアノ」という用語は、単一の窒素原子により共有される４つの共有結合のうちの３つを有する炭素基（例えば、
2015120969.tif 000005
）を指す。
【００４８】
「カルボニル」という用語は、単一の酸素原子により共有される４つの共有結合のうちの２つを有する炭素基（例えば、
2015120969.tif 000006
）を指し示す。
【００４９】
「アシル」という用語は、
2015120969.tif 000007
［式中、Ｒは、例えば、Ｈ、アルキル、アリール、又はヘテロアリールでありうる］である。アシルのより具体的な例には、ホルミル、アセチル、及びベンゾイルが含まれる。
【００５０】
「カルボキシ」という用語は、カルボニル基内の２つの共有されない結合のうちの１つへと接合されたヒドロキシ（例えば、
2015120969.tif 000008
）を包含する。
【００５１】
「環」という用語は、任意の芳香族又は非芳香族の環化炭素基（例えば、それぞれ、アリール及びシクロアルキル）であって、１又は複数の環のヘテロ原子を含有しうる環化炭素基（例えば、ヘテロシクリル及びヘテロアリール）を包含する。
【００５２】
「シクロアルキル」という用語は、３〜約１５個の炭素原子による、完全に又は部分的に飽和した、任意の単環式、二環式、又は三環式の環化炭素基を包含する。シクロアルキルは、例えば、アリール基、シクロアルキル基、又はヘテロシクリル基に縮合させることができる。
【００５３】
「アリール」という用語は、任意の単環式、二環式、又は三環式の環化炭素基であって、少なくとも１つの環が芳香族である環化炭素基を指す。加えて、「アリール」という用語は、金属中心へのハプト結合（例えば、「エータ」結合又はη結合）を介して芳香族となる化合物（例えば、シクロペンタジエン）も包含する。芳香族基は、非芳香族シクロアルキル又はヘテロシクリル基に縮合させることができる。アリールの例には、フェニル、ナフチル、シクロペンタジエニル、インデニル、及びフルオレニルが含まれる。
【００５４】
「メタロセン」という用語は、少なくとも１つのη３−η５結合したアリール部分を有する化合物を包含し、η３−η５結合したアリール部分には、例えば、シクロアルカジエニル、インデニル、フルオレニルなどが含まれる。
【００５５】
部分的又は完全に飽和したη３−η５型部分はまた、例えば、部分的に飽和したインデニル又はフルオレニル（例えば、テトラヒドロインデニル、テトラヒドロフルオレニル、及びオクタヒドロフルオレニル）も包含する（例えば、水素が置換基である場合）。
【００５６】
η３−η５結合したアリール部分は、例えば、アルキル（例えば、メチル、エチル、及びプロピル）、アルコキシ（例えば、メトキシ及びエトキシ）、ヒドロキシル、ヒドロキシアルキル、ハロ、ハロアルキル（例えば、トリフルオロメチル）シアノ、カルボニル、及び／又はカルボキシで置換することができる。
【００５７】
「メタロセン」、という用語は、「サンドイッチ」型化合物、「ハーフサンドイッチ」型化合物、及び／又は「マルチデッキサンドイッチ」型化合物を包含する。例えば、
2015120969.tif 000009
【００５８】
サンドイッチ型メタロセン化合物の例には、
2015120969.tif 000010
が含まれる。
【００５９】
「メタロセン」、「サンドイッチ」、「ハーフサンドイッチ」、及び「マルチデッキサンドイッチ」という用語は、中性化合物又は帯電化合物（例えば、メタロセン塩）を包含する。メタロセン塩には、例えば、Ｆｅ（シクロペンタジエン）２＋、Ｎｉ（シクロペンタジエン）２＋、Ｃｏ（シクロペンタジエン）２＋、Ｔｉ（シクロペンタジエン）２＋、Ｃｒ（シクロペンタジエン）２＋、及びＦｅ（ペンタメチルシクロペンタジエン）２＋が含まれ、対イオンは、例えば、ヘキサフルオロリン酸イオン、硫酸イオン、硝酸イオン、亜硝酸イオン、テトラフルオロホウ酸イオン、又は炭酸イオンでありうる。
【００６０】
本開示の方法及び添加物は、既存の流体圧流体（すなわち、市販のリン酸エステル系の流体圧流体及び流体圧流体の既存の添加物）と共に用いられる。本開示の態様は、界面動電的に駆動される表面電流であって、流体圧システム部品の劣化と関連する表面電流を有意に最小化し、残留表面電流が、流体圧システム部品の劣化（例えば、沈着の形成又は腐食）を生成させる反応経路を介してではなく、所望のレドックス反応を介して「シャント」されることを確保する。
【００６１】
本発明の添加物が添加されるリン酸エステル系の流体圧流体には、例えばオルトリン酸の有機塩に由来する化合物を含むリン酸エステル系の流体圧流体を含めた公知のリン酸エステル系の流体圧流体が含まれ、より具体的には、例えば、トリアリール、トリアルキル、又はアリール／アルキルリン酸エステルなどを含めた、三置換リン酸エステル又は三級リン酸エステルである。リン酸化合物には、例えば、トリクレシルリン酸エステル、トリキシレニルリン酸エステル、トリアルキルフェニルリン酸エステル、及びイソプロピルフェニルリン酸エステル、イソプロピルフェニルジフェニルリン酸エステル、及びイソプロピルトリフェニルリン酸エステルなどが含まれる。理解される通り、アルキルリン酸エステルは、アルコールから作製され、例えば、トリブチルリン酸エステルなどが含まれる。アリールリン酸エステルは、フェノール又はアルキルフェノールから作製されると理解される。混合アルキル／アリールリン酸エステルには、例えば、ジブチルフェニルリン酸エステル、トリブチルフェニルリン酸エステル、ジ（ｔｅｒｔ−ブチルフェニル）フェニルリン酸エステル、ｔｅｒｔ−ブチルフェニルリン酸エステル、ｔｅｒｔ−ブチルフェニルジフェニルリン酸エステル、ｔｅｒｔ−ブチルトリフェニルリン酸エステルなどが含まれる。
【実施例】
【００６２】
いくつかの実験では、「稼働中の」リン酸エステル系の流体圧流体を用い、特に、航空機運航時に航空機の流体圧システム弁において腐食問題又は電着問題を示している、就航中の航空機からサンプリングされた流体圧流体を使用する。稼働中の流体圧流体を用いることに対する代替法として、新鮮な流体圧流体を使用することもできるが、この場合は、稼働中に予測される水及び他の夾雑物を、試験前に流体圧流体へと添加する。
【００６３】
実施例１
試験は、メタロセンレドックス対を伴う流体圧流体及びメタロセンレドックス対を伴わない流体圧流体を用いて行う。メタロセンレドックス対を、帯電メタロセンの重量では約０．０５％〜約０．４％（例えば、０．０５％、０．１％、０．２％、０．３％、０．４％）の範囲の濃度で被験流体圧流体へと添加し、中性メタロセンの重量では約０．０５％〜約０．４％（例えば、０．０５％、０．１％、０．２％、０．３％、０．４％）の範囲の濃度で被験流体圧流体へと添加する。被験ハードウェアを、２つの個別の試験系：Ａ）メタロセンレドックス対を伴わない流体圧流体；及びＢ）メタロセンレドックス対を伴う流体圧流体に分ける。各試験系には、
１．流体圧流体を保持するための容器
２．流体圧流体に典型的な稼働圧力まで加圧するポンプ
３．試験片への、加圧された流体圧流体流経路
４．シミュレートされる油圧弁と類似する内部流形状（とりわけ、流体圧流体流速の空間的変動）及び構築材料を伴う試験片
５．流体圧流体を容器へと戻す、弁の低圧力側におけるリターンフロー経路
を組み入れる。
【００６４】
試験系の各々は、試験片を物理的に並行して稼働させることにより、複数の試験片の同時的試験を支援する。ポンプは、試験片への一定の流入圧を維持し、特に、試験片が加圧流から分離されている（すなわち、閉弁されている）ときは、この圧力を維持する。この立体構成は、異なる試験時における特徴付けのために、選択された試験片を除去することを可能とする。典型的な条件では、５つの試験片を伴う各試験系を運転する。試験片は、１００、２００、５００、２０００、及び５０００時間の運転後、逐次的に調べる。
【００６５】
各試験片を切片し、調合された被験流体圧流体中で用いられる流体圧流体と同じ種類の新鮮な流体圧流体（例えば、対象の航空機システム内で用いられる流体圧流体製品と同じ流体圧流体製品であるＳｋｙｄｒｏｌ又はＨｙｊｅｔ）ですすぎ、物理的及び化学的特徴付けにかけた。各試験片は、光学顕微鏡及び高感度解析ツール（例えば、電子プローブによる微量分析）により、材料の損耗（腐食／エロージョン）及び／又は材料の付着（電着／薄膜形成）について特徴づける。観察される材料の損耗又は付着の大きさは、１回はメタロセンレドックス対を伴う流体圧流体中で、１回はメタロセンレドックス対を伴わない流体圧流体中で、各試験片対について定量化して、レドックス対の有効性を評価する。他の実験パラメータには、例えば、（１）代替的な温度及び／又は流入圧における試験システムの運転；（２）推定される、より劣化の大きな場合の値を説明する、夾雑物濃度の増大；及び（３）予測される製造上の変化を表す、表面加工／仕上げ特性を変化させた試験片の添加が含まれる。
【００６６】
実施例２
さらなる実施例によれば、試験は、フェロセニウム／フェロセンレドックス対を伴う流体圧流体及びフェロセニウム／フェロセンレドックス対を伴わない流体圧流体を用いて行う。フェロセン（０．２重量％）（ＣＡＳ登録番号：１０２−５４−５、分子式：Ｃ１０Ｈ１０Ｆｅ）及びフェロセニウム塩、より具体的には、フェロセニウムヘキサフルオロリン酸塩（０．２重量％）（ＣＡＳ登録番号：１１０７７−２４−０、分子式：Ｃ１０Ｈ１０Ｆ６ＦｅＰ）を、被験流体圧流体へと添加する。被験ハードウェアを、２つの個別の試験システム：Ａ）フェロセニウム／フェロセンレドックス対を伴わない流体圧流体；及びＢ）フェロセニウム／フェロセンレドックス対を伴う流体圧流体に分ける。各試験システムには、
１．流体圧流体を保持するための容器
２．流体圧流体に典型的な稼働圧力まで加圧するポンプ
３．試験片への、加圧された流体圧流体流経路
４．シミュレートされる油圧弁と類似する内部流形状（とりわけ、流体圧流体流速の空間的変動）及び構築材料を伴う試験片
５．流体圧流体を容器へと戻す、弁の低圧力側におけるリターンフロー経路
を組み入れる。
【００６７】
試験システムの各々は、試験片を物理的に並行して稼働させることにより、複数の試験片の同時的試験を支援する。ポンプは、試験片への一定の流入圧を維持し、特に、試験片が加圧流から分離されている（すなわち、閉弁されている）ときは、この圧力を維持する。この立体構成は、異なる試験時の後、特徴付けのために、選択された試験片を除去することを可能とする。典型的な条件では、５つの試験片を伴う各試験システムを運転する。試験片は、１００、２００、５００、２０００、及び５０００時間の運転後に調べる。
【００６８】
各試験片を切片し、調合された被験流体圧流体中で用いられる流体圧流体と同じ種類の新鮮な流体圧流体（例えば、対象の航空機システム内で用いられる流体圧流体製品と同じ流体圧流体製品であるＳｋｙｄｒｏｌ又はＨｙｊｅｔ）ですすぎ、物理的及び化学的特徴付けにかけた。各試験片は、光学顕微鏡及び高感度解析ツール（例えば、電子プローブによる微量分析）により、材料の損耗（腐食／エロージョン）及び／又は材料の付着（電着／薄膜形成）について特徴づける。観察される材料の損耗又は付着の大きさは、１回はフェロセニウム／フェロセンレドックス対を伴う流体圧流体中で、１回はフェロセニウム／フェロセンレドックス対を伴わない流体圧流体中で、各試験片対について定量化して、レドックス対の有効性を評価する。他の実験パラメータには、例えば、（１）代替的な温度及び／又は流入圧における試験システムの運転；（２）推定される、より劣化の大きな場合の値を説明する、夾雑物濃度の増大；及び（３）予測される製造上の変化を表す、表面加工／仕上げ特性を変化させた試験片の添加が含まれる。
【００６９】
さらに、本開示は、以下の条項に従う実施形態を含む。
条項１：リン酸エステル系の流体圧流体へと曝露される流体圧システム内の部品のために、表面電流に誘導される劣化の速度を低減するための方法であって、
レドックス対を流体圧流体へと添加する工程
を含む方法。
【００７０】
条項２：前記レドックス対が、流体圧システム内の酸化電流及び還元電流の何れにも優先的経路をもたらすように選択される、条項１の方法。
【００７１】
条項３：レドックス対が、メタロセン対を含む、条項１又は２の方法。
【００７２】
条項４：レドックス対が、式：Ｍ（Ａｒ）２＋／０［式中、Ｍは、遷移金属であり、Ａｒは、アリール化合物である］のサンドイッチ化合物を含む、条項１〜３の方法。
【００７３】
条項５：レドックス対が、式：Ｍ（Ｃｐ）２＋／０［式中、Ｍは、遷移金属であり、Ｃｐは、シクロペンタジエン含有化合物である］を有するメタロセン対を含む、条項１〜３の方法。
【００７４】
条項６：遷移金属が、Ｆｅ、Ｃｏ、Ｍｎ、Ｃｒ、Ｎｉ、及びＶからなる群から選択される、条項４の方法。
【００７５】
条項７：遷移金属が、Ｆｅ、Ｃｏ、Ｍｎ、Ｃｒ、Ｎｉ、及びＶからなる群から選択される、条項５の方法。
【００７６】
条項８：レドックス対が、Ｆｅ（シクロペンタジエン）２＋及びＦｅ（シクロペンタジエン）２０；Ｆｅ（ペンタメチルシクロペンタジエン）２＋及びＦｅ（ペンタメチルシクロペンタジエン）２０；Ｎｉ（シクロペンタジエン）２＋及びＮｉ（シクロペンタジエン）２０；Ｃｏ（シクロペンタジエン）２＋及びＣｏ（シクロペンタジエン）２０；デカメチルフェリシニウム＋及びデカメチルフェロセン０；並びにＦｅ（ペンタメチルシクロペンタジエン）２＋及びＦｅ（ペンタメチルシクロペンタジエン）２０からなる群から選択される、条項１〜７の方法。
【００７７】
条項９：
リン酸エステル系の流体圧流体と、
レドックス対と
を含む流体圧システム。
【００７８】
条項１０：前記レドックス対が、流体圧システム内の酸化電流及び還元電流の何れにも優先的経路をもたらすように選択される、条項９のシステム。
【００７９】
条項１１：レドックス対が、メタロセン対を含む、条項９又は１０のシステム。
【００８０】
条項１２：レドックス対が、式：Ｍ（Ａｒ）２＋／０［式中、Ｍは、遷移金属であり、Ａｒは、アリール化合物である］を有するサンドイッチ化合物を含む、条項９〜１１のシステム。
【００８１】
条項１３：レドックス対が、式：Ｍ（Ｃｐ）２＋／０［式中、Ｍは、遷移金属であり、Ｃｐは、シクロペンタジエン含有化合物である］を有するメタロセン対を含む、条項９〜１２のシステム。
【００８２】
条項１４：レドックス対が、Ｆｅ（シクロペンタジエン）２＋及びＦｅ（シクロペンタジエン）２０；Ｆｅ（ペンタメチルシクロペンタジエン）２＋及びＦｅ（ペンタメチルシクロペンタジエン）２０；Ｎｉ（シクロペンタジエン）２＋及びＮｉ（シクロペンタジエン）２０；Ｃｏ（シクロペンタジエン）２＋及びＣｏ（シクロペンタジエン）２０；デカメチルフェリシニウム＋及びデカメチルフェロセン０；並びにＦｅ（ペンタメチルシクロペンタジエン）２＋及びＦｅ（ペンタメチルシクロペンタジエン）２０からなる群から選択される、条項９〜１３のシステム。
【００８３】
条項１５：流体圧システムにおいて用いられる流体圧流体であって、
リン酸エステル系の化合物と、
レドックス対と
を含む流体圧流体。
【００８４】
条項１６：レドックス対が、流体圧流体中の酸化電流及び還元電流の何れにも優先的経路をもたらすように選択される、条項１５の流体圧流体。
【００８５】
条項１７：レドックス対が、メタロセン対を含む、条項１５又は１６の流体圧流体。
【００８６】
条項１８：レドックス対が、式：Ｍ（Ａｒ）２＋／０［式中、Ｍは、遷移金属であり、Ａｒは、アリール化合物である］を有するサンドイッチ化合物を含む、条項１５〜１７の流体圧流体。
【００８７】
条項１９：レドックス対が、式：Ｍ（Ｃｐ）２＋／０［式中、Ｍは、遷移金属であり、Ｃｐは、シクロペンタジエン含有化合物である］を有するメタロセン対を含む、条項１５〜１８の流体圧流体。
【００８８】
条項２０：遷移金属が、Ｆｅ、Ｃｏ、Ｍｎ、Ｃｒ、Ｎｉ、及びＶからなる群から選択される、条項１８の流体圧流体。
【００８９】
条項２１：遷移金属が、Ｆｅ、Ｃｏ、Ｍｎ、Ｃｒ、Ｎｉ、及びＶからなる群から選択される、条項１９の流体圧流体。
【００９０】
条項２２：レドックス対が、Ｆｅ（シクロペンタジエン）２＋及びＦｅ（シクロペンタジエン）２０；Ｆｅ（ペンタメチルシクロペンタジエン）２＋及びＦｅ（ペンタメチルシクロペンタジエン）２０；Ｎｉ（シクロペンタジエン）２＋及びＮｉ（シクロペンタジエン）２０；Ｃｏ（シクロペンタジエン）２＋及びＣｏ（シクロペンタジエン）２０；デカメチルフェリシニウム＋及びデカメチルフェロセン０；Ｆｅ（ペンタメチルシクロペンタジエン）２＋及びＦｅ（ペンタメチルシクロペンタジエン）２０からなる群から選択される、条項１５〜１９の流体圧流体。
【００９１】
条項２３：レドックス対を含む流体圧流体のための添加物。
【００９２】
条項２４：レドックス対が、流体圧システム内の酸化電流及び還元電流の何れにも優先的経路をもたらすように選択される、条項２３の添加物。
【００９３】
条項２５：レドックス対が、メタロセン対を含む、条項２３又は２４の添加物。
【００９４】
条項２６：レドックス対が、式：Ｍ（Ａｒ）２＋／０［式中、Ｍは、遷移金属であり、Ａｒは、アリール化合物である］を有するサンドイッチ化合物を含む、条項２３〜２５の添加物。
【００９５】
条項２７：レドックス対が、式：Ｍ（Ｃｐ）２＋／０［式中、Ｍは、遷移金属であり、Ｃｐは、シクロペンタジエン含有化合物である］を有するメタロセン対を含む、条項２３〜２６に記載の添加物。
【００９６】
条項２８：レドックス対が、Ｆｅ（シクロペンタジエン）２＋及びＦｅ（シクロペンタジエン）２０；Ｆｅ（ペンタメチルシクロペンタジエン）２＋及びＦｅ（ペンタメチルシクロペンタジエン）２０；Ｎｉ（シクロペンタジエン）２＋及びＮｉ（シクロペンタジエン）２０；Ｃｏ（シクロペンタジエン）２＋及びＣｏ（シクロペンタジエン）２０；デカメチルフェリシニウム＋及びデカメチルフェロセン０；並びにＦｅ（ペンタメチルシクロペンタジエン）２＋及びＦｅ（ペンタメチルシクロペンタジエン）２０からなる群から選択される、条項２３〜２７に記載の添加物。
【００９７】
条項２９：条項９の流体圧システムを含む対象。
【００９８】
条項３０：航空機、車両、及び固定対象からなる群から選択される、条項２９の対象。
【００９９】
本明細書は、流体圧流体中、とりわけ、リン酸エステル系の流体圧流体中への好ましい添加物の使用について開示するが、本開示はさらに、航空機、宇宙船、車両、固定装置における流体圧システム内の好ましい化合物の使用も想定する。本明細書で提示される系、方法、流体圧流体、添加物、及び化合物はさらに、任意の種類の有人又は無人の車両又は対象、あるいは地上環境及び／又は非地上環境及び／又は海中環境もしくは海底環境の任意の運転場における有人又は無人の車両又は対象を伴う使用のためにも想定される。想定される車両の非網羅的なリストには、有人及び無人の航空機、宇宙船、衛星、地上、非地上の車両、並びに地上水輸送車両及び地下水輸送車両などが含まれる。
【０１００】
本開示の好ましい変更及び代替物について例示及び記載してきたが、本開示の精神及び範囲から逸脱しない限りにおいて、本開示には多様な変化及び置換を施しうることが察知される。本発明の要素又は（１又は複数の）例示的なその態様もしくは実施形態を導入する場合、冠詞である「ある（ａ）」、「ある（ａｎ）」、「その」、及び「前記」は、その要素のうちの１又は複数が存在すると意図されることを意味する。「〜を含む」、「〜を含めた」、及び「〜を有する」という用語は、包含的であることを意図するものであり、列挙された要素以外の追加の要素が存在しうることを意味する。
【符号の説明】
【０１０１】
１０  構造の種類
１２  大断面積の帯域
１４  小断面積の帯域
１６  流体圧流体
１７  表面
１８  拡散電気二重層領域
【図１Ａ】
2015120969.tif 000011
【図１Ｂ】
2015120969.tif 000012
【図１Ｃ】
2015120969.tif 000013
【図２】
2015120969.tif 000014
【外国語明細書】
2015120969000001.pdf
2015120969000002.pdf
2015120969000003.pdf
2015120969000004.pdf